СПОСОБ ЗАКРЕПЛЕНИЯ ЖАРОСТОЙКОЙ ДЕТАЛИ НА ПОВЕРХНОСТИ ЭЛЕМЕНТА, ПОДВЕРГАЕМОГО ТЕМПЕРАТУРНОМУ ВОЗДЕЙСТВИЮ

1. Способ закрепления жаростойкой детали (1) на поверхности элемента, подвергаемого температурному воздействию (4), посредством пайки, по меньшей мере, части поверхности жаростойкой детали (1), ограничиваемой периферийной граничной кромкой (7), к поверхности элемента, подвергаемого температурному воздействию (4), с использованием расплава припоя, включающий:
металлизацию поверхности жаростойкой детали (1), по меньшей мере, за исключением участка кромки, содержащего периферийную граничную кромку (7), и
припаивание указанной металлизированной поверхности (2) к поверхности элемента, подвергаемого температурному воздействию (4), отличающийся тем, что
- по меньшей мере, поверхность жаростойкой детали (1) состоит из керамического материала, который обладает таким физико-химическим свойством в отношении смачиваемости, что керамический материал не способен смачиваться расплавом припоя (3), и/или
- для металлизации используется металл или металлический сплав, который обладает таким физико-химическим свойством в отношении смачиваемости, что слой, получаемый при металлизации, способен смачиваться расплавом припоя (3).
2. Способ согласно п. 1, характеризующийся тем, что припой представляет собой сплав металлов для пайки.
3. Способ согласно п. 1, характеризующийся тем, что поверхность элемента, подвергаемого температурному воздействию (4), выполнена из металлического материала, который обладает таким физико-химическим свойством в отношении смачиваемости, что металл способен смачиваться расплавом припоя (5).
2
4. Способ согласно п. 1, характеризующийся тем, что жаростойкая деталь (1) представляет собой пластинообразную деталь из керамического материала, характеризующуюся толщиной пластины в интервале 1-10 мм, предпочтительно, 6 мм и размером площади пластины в интервале 0,5-10 см.
5. Способ закрепления жаростойкой детали (1) на поверхности элемента, подвергаемого температурному воздействию, посредством пайки, по меньшей мере, части поверхности жаростойкой детали (1), ограничиваемой периферийной граничной кромкой (7), к поверхности элемента, подвергаемого температурному воздействию (4), с использованием расплава припоя (5), характеризующийся
- покрытием, по меньшей мере, участка кромки, содержащего периферийную граничную кромку (7) жаростойкой детали (1) промежуточным слоем (6), обладающим таким физико-химическим свойством в отношении смачиваемости, что промежуточный слой (6) не способен смачиваться расплавом припоя (5), и
- припаиванием поверхности жаростойкой детали (1), обладающей таким физико-химическим свойством в отношении смачиваемости, что поверхность способна смачиваться расплавом припоя (5), к поверхности элемента, подвергаемого температурному воздействию (4).
6. Способ согласно п. 5, отличающийся тем, что пайка проводится в защитной газовой атмосфере, т.е. в отсутствие кислорода или при пониженном содержании кислорода, и тем, что после пайки следует стадия отжига, на которой промежуточный слой (6), покрывающий, по меньшей мере, участок кромки, содержащей периферийную граничную кромку (7), выжигается в атмосфере воздуха.
7. Способ согласно п. 5, отличающийся тем, что, по меньшей мере, поверхность жаростойкой детали (1) состоит из керамического материала, промежуточный слой (6) состоит из углеродного или полимерного материала, и припой (5) состоит из металла или металлического сплава.
8. Способ согласно одному из пп. 5-7, характеризующийся тем, что припой представляет собой сплав металлов для пайки.
9. Способ согласно одному из пп. 5-7, характеризующийся тем, что поверхность элемента, подвергаемого температурному воздействию (4), выполнена из металлического материала, который обладает таким физико-химическим свойством в отношении смачиваемости, что металл способен смачиваться расплавом припоя (5).
2
10. Способ согласно одному из пп. 5-7, характеризующийся тем, что жаростойкая деталь (1) представляет собой пластинообразную деталь из керамического материала, характеризующуюся толщиной пластины в интервале 1-10 мм, предпочтительно, 6 мм и размером площади пластины в интервале 0,5-10 см.
11. Способ закрепления жаростойкой детали (1) на поверхности элемента, подвергаемого температурному воздействию, посредством пайки по контактной поверхности жаростойкой детали (1), ограничиваемой периферийной граничной кромкой (7), к поверхности элемента, подвергаемого температурному воздействию (4), с использованием расплава припоя (5), или согласно п. 5, характеризующийся
структурированием контактной поверхности жаростойкой детали (1) и/или поверхности элемента, подвергаемого температурному воздействию (4) таким образом, чтобы участок кромки жаростойкой детали, содержащий периферийную граничную кромку (7), не приходил в контакт с поверхностью элемента, подвергаемого температурному воздействию (4) после приведения в контакт обеих поверхностей, и
пайкой указанных поверхностей, каждая из которых обладает таким физико-химическим свойством в отношении смачиваемости, что поверхности способны смачиваться расплавом припоя (5).
12. Способ согласно п. 11, характеризующийся тем, что структурирование производят таким образом, что после пайки граничная кромка жаростойкой детали (1) охватывает пустой зазор (g) с поверхностью элемента, подвергаемого температурному воздействию (4).
13. Способ согласно одному из пп. 11-12, характеризующийся тем, что припой представляет собой сплав металлов для пайки.
14. Способ согласно одному из пп. 11-12, характеризующийся тем, что поверхность элемента, подвергаемого температурному воздействию (4), выполнена из металлического материала, который обладает таким физико-химическим свойством в отношении смачиваемости, что металл способен смачиваться расплавом припоя (5).
2
15. Способ согласно одному из пп. 11-12, характеризующийся тем, что жаростойкая деталь (1) представляет собой пластинообразную деталь из керамического материала, характеризующуюся толщиной пластины в интервале 1-10 мм, предпочтительно, 6 мм и размером площади пластины в интервале 0,5-10 см.